(57)【要約】【課題】均一で透明な、密着性の高い塗膜を得ることができる塗料用組成物の提供。【解決手段】開示の塗料用組成物は、ポリ乳酸５０質量％〜８５質量％と、ウレタン樹脂及びアクリル樹脂のいずれか１５質量％〜５０質量％とを含むバインダー樹脂を含有することを特徴とする。バインダー樹脂における、ポリ乳酸の含有量が５０質量％〜７０質量％であり、ウレタン樹脂及びアクリル樹脂のいずれかの含有量が３０質量％〜５０質量％である態様、溶剤をさらに含む態様、などが好ましい。【選択図】なし【特許請求の範囲】
【請求項１】
ポリ乳酸５０質量％〜８５質量％と、ウレタン樹脂及びアクリル樹脂のいずれか１５質量％〜５０質量％とを含むバインダー樹脂を含有することを特徴とする塗料用組成物。
【請求項２】
バインダー樹脂における、ポリ乳酸の含有量が５０質量％〜７０質量％であり、ウレタン樹脂及びアクリル樹脂のいずれかの含有量が３０質量％〜５０質量％である請求項１に記載の塗料用組成物。
【請求項３】
溶剤をさらに含む請求項１から２のいずれかに記載の塗料用組成物。
【請求項４】
溶剤の沸点が１００℃以上であり、該溶剤をバインダー樹脂１００質量部に対し、０質量部超１０質量部未満含む請求項３に記載の塗料用組成物。
【請求項５】
溶剤がプロピレングリコールモノメチルエーテルである請求項３から４のいずれかに記載の塗料用組成物。
【請求項６】
ポリ乳酸５０質量％〜８５質量％と、ウレタン樹脂及びアクリル樹脂のいずれか１５質量％〜５０質量％とを含むバインダー樹脂を含有する塗料用組成物が塗装されたことを特徴とする電子機器筐体。
【発明の詳細な説明】
【技術分野】
【０００１】
本発明は、塗料用組成物及び該塗料用組成物が塗装された電子機器筐体に関する。
【背景技術】
【０００２】
近年、環境への配慮から、ノートパソコンや携帯電話などの電子機器に対して、環境負荷の低減が求められている。そのため、電子機器の筐体材料として、トウモロコシ等の植物系素材を原料としたポリ乳酸を改良した材料が用いられている。しかしながら、電子機器の筐体の接着及び塗装には、エポキシ等の石油を原料とする樹脂が主成分として用いられており、環境負荷の低い材料である植物系素材の適用が求められている。
植物系素材をを原料としたものとして、ポリ乳酸系樹脂と、ポリ（メタ）アクリル酸アルキルエステル系樹脂とを含有する接着剤（例えば、特許文献１参照）、セルロース、澱粉、などを含有する塗料用組成物（例えば、特許文献２〜５参照）、ポリ乳酸及びジオキソラン溶剤を含有する塗料用組成物（例えば、特許文献６参照）、ポリ乳酸を含有する水性塗料エマルション（例えば、特許文献７参照）、などがある。
中でも、ポリ乳酸を含有する水性塗料エマルションは、植物性の素材を含有することに加えて、水性塗料であることから、揮発性有機化合物（ＶＯＣ）を削減して、環境負荷を大幅に低減できる。
しかしながら、電子機器筐体の基材は、通常、ポリカーボネート樹脂とＡＢＳ樹脂のアロイ（ＰＣ−ＡＢＳ樹脂）、ポリ乳酸を主成分とする植物性樹脂、などを含み、この電子機器筐体の基材に、前記ポリ乳酸を含有する水性塗料エマルションを塗布して、加熱乾燥すると、得られる塗膜が不均一で白濁してしまい、さらに密着性が低くなってしまうという問題があった。
図１Ａに、従来の塗料用組成物（ポリ乳酸エマルション１１及び水１２）の分散状態の一例を示し、図１Ｂ及び図１Ｃに、従来の塗料用組成物を、ＰＣ−ＡＢＳ樹脂の平板１３にロールコータで塗布して、乾燥させた状態の一例を示すが、不均一かつ白濁しており、筐体の塗装用として適用できるものではなかった。
【先行技術文献】
【特許文献】
【０００３】
【特許文献１】特開２００８−１２７４０３号公報
【特許文献２】特開２００２−１２９０９４号公報
【特許文献３】特開２００４−２２４８８７号公報
【特許文献４】特開２００６−２８２９６０号公報
【特許文献５】特開平６−３４６０１５号公報
【特許文献６】特開２００３−２６１７５２号公報
【特許文献７】特開２００４−２７７６８１号公報
【発明の概要】
【発明が解決しようとする課題】
【０００４】
本発明は、均一で透明な、密着性の高い塗膜を得ることができる塗料用組成物を提供することを目的とする。
また、本発明は、環境負荷を小さくすることができる電子機器筐体を提供することを目的とする。
【課題を解決するための手段】
【０００５】
前記課題を解決するための手段としては、後述する付記に記載した通りである。
即ち、開示の塗料用組成物は、ポリ乳酸５０質量％〜８５質量％と、ウレタン樹脂及びアクリル樹脂のいずれか１５質量％〜５０質量％とを含むバインダー樹脂を含有する。
【発明の効果】
【０００６】
開示の塗料用組成物によれば、従来における諸問題を解決し、前記目的を達成することができ、均一で透明な、密着性の高い塗膜を得ることができる。
また、開示の電子機器筐体によれば、従来における諸問題を解決し、前記目的を達成することができ、環境負荷を小さくすることができる。
【図面の簡単な説明】
【０００７】
【図１Ａ】図１Ａは、従来の塗料用組成物の分散状態の一例を示す図である。
【図１Ｂ】図１Ｂは、従来の塗料用組成物を、ＰＣ−ＡＢＳ樹脂の平板にロールコータで塗布して、乾燥させた状態の一例を示す図である（その１）。
【図１Ｃ】図１Ｃは、従来の塗料用組成物を、ＰＣ−ＡＢＳ樹脂の平板にロールコータで塗布して、乾燥させた状態の一例を示す図である（その２）。
【図２Ａ】図２Ａは、本発明の塗料用組成物の分散状態の一例を示す図である。
【図２Ｂ】図２Ｂは、本発明の塗料用組成物を、ＰＣ−ＡＢＳ樹脂の平板にロールコータで塗布して、乾燥させた状態の一例を示す図である（その１）。
【図２Ｃ】図２Ｃは、本発明の塗料用組成物を、ＰＣ−ＡＢＳ樹脂の平板にロールコータで塗布して、乾燥させた状態の一例を示す図である（その２）。
【図３Ａ】図３Ａは、電子機器筐体の一例としてのＬＣＤフロントカバーの写真である。
【図３Ｂ】図３Ｂは、電子機器筐体の一例としてのＬＣＤバックカバーの写真である。
【図３Ｃ】図３Ｃは、電子機器筐体の一例としてのアッパカバーの写真である。
【図３Ｄ】図３Ｄは、電子機器筐体の一例としてのロアカバーの写真である。
【発明を実施するための形態】
【０００８】
（塗料用組成物）
本発明の塗料用組成物は、少なくとも、バインダー樹脂を含有してなり、水、溶剤、さらに必要に応じて、その他の成分を含有してなる。
前記塗料用組成物は、例えば、図２Ａに示すように、ポリ乳酸粒子１１と、ウレタン樹脂粒子２１と、水１２と、溶剤２２とを含む。また、前記塗料用組成物を、ＰＣ−ＡＢＳ樹脂の平板１３にロールコータで塗布して、乾燥させた状態の一例を図２Ｂ及び図２Ｃに示すが、均一で透明な、密着性の高い塗膜を得ることができ、筐体の塗装用として適用できる。
【０００９】
＜バインダー樹脂＞
前記バインダー樹脂は、少なくとも、ポリ乳酸と、ウレタン樹脂及びアクリル樹脂のいずれかとを含み、さらに必要に応じて、その他の成分を含有してなる。
なお、ウレタン樹脂及びアクリル樹脂は、それらのエマルションがポリ乳酸エマルションと相溶するものを選択する。
【００１０】
＜＜ポリ乳酸＞＞
前記ポリ乳酸としては、特に制限はなく、例えば、とうもろこし、イモ類、さとうきび、などの植物由来のポリ乳酸であればよい。
【００１１】
前記ポリ乳酸は、塗料用組成物においてエマルションの状態で存在することが好ましい。
【００１２】
前記ポリ乳酸の含有量としては、前記バインダー樹脂において、５０質量％〜８５質量％である限り、特に制限はなく、目的に応じて適宜選択することができるが、５０質量％〜７０質量％が好ましく、５０質量％〜６５質量％がより好ましい。
前記ポリ乳酸の含有量が、５０質量％未満であると、環境負荷低減効果が少なくなり、８５質量％を超えると、十分な密着性が得られないことがある。
一方、前記ポリ乳酸の含有量が、５０質量％〜６５質量％であると、透明性、密着性及び硬度の点で有利である。
【００１３】
＜＜ウレタン樹脂＞＞
前記ウレタン樹脂は、塗料用組成物においてエマルションの状態で存在することが好ましい。
【００１４】
前記ウレタン樹脂の含有量としては、前記バインダー樹脂において、１５質量％〜５０質量％である限り、特に制限はなく、目的に応じて適宜選択することができるが、３０質量％〜５０質量％が好ましく、３５質量％〜５０質量％がより好ましい。
前記ウレタン樹脂の含有量が、１５質量％未満であると、十分な密着性が得られないことがあり、５０質量％を超えると、ポリ乳酸を使用することによる環境負荷低減効果が少なくなる。
一方、前記ウレタン樹脂の含有量が、３５質量％〜５０質量％であると、透明性、密着性及び硬度の点で有利である。
【００１５】
前記アクリル樹脂は、塗料用組成物においてエマルションの状態で存在することが好ましい。
【００１６】
前記アクリル樹脂の含有量としては、前記バインダー樹脂において、１５質量％〜５０質量％である限り、特に制限はなく、目的に応じて適宜選択することができるが、３０質量％〜５０質量％が好ましく、３５質量％〜５０質量％がより好ましい。
前記アクリル樹脂の含有量が、１５質量％未満であると、十分な密着性が得られないことがあり、５０質量％を超えると、ポリ乳酸を使用することによる環境負荷低減効果が小さくなる。
一方、前記アクリル樹脂の含有量が、３５質量％〜５０質量％であると、透明性、密着性及び硬度の点で有利である。
【００１７】
前記エマルション中の固形分比としては、特に制限はなく、目的に応じて適宜選択することができるが、３０質量％〜４０質量％であることが好ましい。
【００１８】
＜溶剤＞
前記溶剤としては、エマルションと混ざり合い、水分よりも蒸発が遅いものである限り、特に制限はなく、目的に応じて適宜選択することができ、例えば、プロピレングリコールモノメチルエーテル、ジエチレングリコールモノブチルエーテルアセテート、エチレングリコールモノメチルエーテル、ジエチレングリコールジメチルエーテル、ジエチレングリコールモノメチルエーテル、ジエチレングリコールモノブチルエーテル、などが挙げれる。中でも、沸点が１００℃以上である溶剤（例えば、プロピレングリコールモノメチルエーテル（沸点１２０℃））が好ましい。沸点が１００℃以上である溶剤を添加することにより、熱乾燥・塗膜化する際に、水分が蒸発した後にも溶剤が残り、その溶剤の効果により樹脂粒子同士が融着しやすくなって、より均一で透明性の高い膜が得られやすくなる。
前記溶剤を、バインダー樹脂１００質量部に対し、０質量部超１０質量部未満含むことが好ましい。
前記溶剤が、バインダー樹脂１００質量部に対し、０質量部であると、樹脂の配合比によっては密着性が不十分であったり、透明性が不十分になることがあり、１０質量部以上であると、乾燥時に溶剤成分が完全に揮発せずに、膜中に残留する分が多くなり、膜の硬度が下がることがある。
【００１９】
＜その他の成分＞
前記その他の成分としては、特に制限はなく、目的に応じて適宜選択することができ、例えば、架橋剤、可塑剤、界面活性剤、粘度調整剤、無機質材料、レベリング剤、増粘剤、分解安定剤、防腐剤、などが挙げられる。
【００２０】
＜塗装方法＞
本発明の塗料用組成物の塗装方法としては、特に制限はなく、目的に応じて適宜選択することができ、例えば、ロールコーター法、バーコーター法、スプレー法、ディッピング法、などが挙げられる。
【００２１】
（電子機器筐体）
本発明の電子機器筐体としては、本発明の塗料用組成物が塗装されたものである限り、特に制限はなく、目的に応じて適宜選択することができ、例えば、ＬＣＤフロントカバー(図３Ａ)、ＬＣＤバックカバー(図３Ｂ)、アッパカバー(図３Ｃ)、ロアカバー(図３Ｄ)、などが挙げられる。
【実施例】
【００２２】
以下、実施例を挙げて本発明をより具体的に説明するが、本発明は、これらの実施例に何ら制限されるものではない。
【００２３】
（実施例１）
＜ポリ乳酸エマルションの準備＞
ポリ乳酸エマルション（商品名：ＰＬＡＴＩＣＡ、製造会社名：東邦化学工業）を準備した。
【００２４】
＜ウレタン樹脂エマルションの準備＞
ウレタンエマルション（商品名：ＷＢＲ、製造会社名：大成ファインケミカル）を準備した。
【００２５】
＜塗料用組成物Ａの調製＞
調製したポリ乳酸エマルション及びウレタン樹脂エマルションを、表１に示すように、固形分の質量比が５０：５０となるように配合し、塗料用組成物Ａを調製した。
なお、エマルションとは、水の中に樹脂粒子が分散している状態を示す。固形分比を考慮して、ポリ乳酸エマルションとウレタン樹脂エマルションを単純に混合した。
【００２６】
＜塗料用組成物Ａの塗装＞
調製した塗料用組成物Ａを厚さ１ｍｍのＰＣ−ＡＢＳ樹脂板にスプレー塗装して、８０℃で４０分間加熱乾燥した。塗料用組成物Ａを塗装して得られた塗膜について、下記の評価方法により、密着性評価、外観評価及び鉛筆硬度評価を行った。評価結果を表１に示す。
【００２７】
＜密着性評価＞
ＪＩＳ  Ｋ５４００−８．５（旧ＪＩＳ；２００２年に廃止、Ｋ５６００に移行）に基づき、カッターナイフの刃は常に新しいものを使用し、素地まで到達する切込みを１ｍｍ間隔で１１本入れた後、９０°向きを変えてさらに切込みを１１本入れた。カットした塗膜面に約５０ｍｍ付着するように粘着テープを貼りつけ、消しゴムでこすって塗膜にテープを付着させた。テープを付着させてから１分間〜２分間後にテープの端を持って塗膜面に直角に保ち、瞬間的に引き剥がした。１００マス中、剥離せずに残っているマス目の数で評価した。なお、Ｋ５６００においては、２５マスで評価している。
【００２８】
＜外観評価＞
得られた塗膜の透明性について、目視で外観評価を行った。
＜鉛筆硬度評価＞
試験を行う鉛筆を芯が傷のない滑らかな円柱状になるように注意して木部を除き、芯を５ｍｍ〜６ｍｍ露出させ、鉛筆の芯先を、固い平らな面に置いた研磨紙に対し直角にあて、芯先が平らで角が鋭くなるように研いだ。研いだ芯を試験対象となる塗膜面に対して４５°にあて、手前から奥に押出す方向に７ｍｍ以上引っ掻き、塗膜が破れるかを調べた。塗膜が破れない最も硬い鉛筆の硬度を塗膜の鉛筆硬度として、評価を行った。なお、鉛筆硬度は、Ｈ以上であることが好ましい。
【００２９】
（実施例２）
実施例１において、ポリ乳酸エマルション及びウレタン樹脂エマルションを、表１に示すように、固形分の質量比が５０：５０となるように配合し、塗料用組成物Ａを調製する代わりに、ポリ乳酸エマルション及びウレタン樹脂エマルションを、表１に示すように、固形分の質量比が６０：４０となるように配合し、塗料用組成物Ｂを調製した以外は、実施例１と同様にして、塗料用組成物Ｂの塗装、密着性評価、外観評価、鉛筆硬度評価を行った。評価結果を表１に示す。
【００３０】
（実施例３）
実施例１において、ポリ乳酸エマルション及びウレタン樹脂エマルションを、表１に示すように、固形分の質量比が５０：５０となるように配合し、塗料用組成物Ａを調製する代わりに、ポリ乳酸エマルション及びウレタン樹脂エマルションを、表１に示すように、固形分の質量比が８０：２０となるように配合し、塗料用組成物Ｃを調製した以外は、実施例１と同様にして、塗料用組成物Ｃの塗装、密着性評価、外観評価、鉛筆硬度評価を行った。評価結果を表１に示す。
【００３１】
（比較例１）
実施例１において、ポリ乳酸エマルション及びウレタン樹脂エマルションを、表１に示すように、固形分の質量比が５０：５０となるように配合し、塗料用組成物Ａを調製する代わりに、ポリ乳酸エマルション及びウレタン樹脂エマルションを、表１に示すように、固形分の質量比が９０：１０となるように配合し、塗料用組成物Ｄを調製した以外は、実施例１と同様にして、塗料用組成物Ｄの塗装、密着性評価、外観評価、鉛筆硬度評価を行った。評価結果を表１に示す。
【００３２】
【表１】
2010270251.tif 000002
【００３３】
塗料用組成物Ｄによる塗膜（バインダー樹脂におけるウレタン樹脂の含有量１０％）では、十分な密着性が得られず、白濁したのに対し、塗料用組成物Ｃによる塗膜（バインダー樹脂におけるウレタン樹脂の含有量が２０％）では、密着性が良好であり、外観にやや白味が残ったが許容範囲であった。また、塗料用組成物Ａ、Ｂ、Ｃによる塗膜では、鉛筆硬度Ｈが得られ、塗料用組成物Ｄによる塗膜では、鉛筆硬度ＨＢが得られた。塗料用組成物Ｄによる塗膜の鉛筆硬度がＨＢであるのは、剥離の状態から、塗膜の硬度が柔らかいのではなく、密着不足によるものと考えられた。
【００３４】
（実施例４）
＜アクリル樹脂エマルションの準備＞
アクリルエマルション（商品名：ＶＯＮＣＯＡＴ、製造会社名：ＤＩＣ）を準備した。
【００３５】
＜塗料用組成物Ｇの調製＞
実施例１で調製したポリ乳酸エマルションと、実施例４でアクリル樹脂エマルションを、表２に示すように、固形分の質量比が５２：４８となるように配合し、塗料用組成物Ｇを調製した。
【００３６】
＜塗料用組成物Ｇの塗装＞
調製した塗料用組成物Ｇを厚さ１ｍｍのＰＣ−ＡＢＳ樹脂板にスプレー塗装して、８０℃で４０分間加熱乾燥した。塗料用組成物Ｇを塗装して得られた塗膜について、上記の評価方法により、密着性評価、外観評価及び鉛筆硬度評価を行った。評価結果を表２に示す。
【００３７】
（実施例５）
実施例４において、ポリ乳酸エマルション及びアクリル樹脂エマルションを、表２に示すように、固形分の質量比が５２：４８となるように配合し、塗料用組成物Ｇを調製する代わりに、ポリ乳酸エマルション及びアクリル樹脂エマルションを、表２に示すように、固形分の質量比が６２：３８となるように配合し、塗料用組成物Ｈを調製した以外は、実施例４と同様にして、塗料用組成物Ｈの塗装、密着性評価、外観評価、鉛筆硬度評価を行った。評価結果を表２に示す。
【００３８】
（実施例６）
実施例４において、ポリ乳酸エマルション及びアクリル樹脂エマルションを、表２に示すように、固形分の質量比が５２：４８となるように配合し、塗料用組成物Ｇを調製する代わりに、ポリ乳酸エマルション及びアクリル樹脂エマルションを、表２に示すように、固形分の質量比が７５：２５となるように配合し、塗料用組成物Ｉを調製した以外は、実施例４と同様にして、塗料用組成物Ｉの塗装、密着性評価、外観評価、鉛筆硬度評価を行った。評価結果を表２に示す。
【００３９】
（比較例２）
実施例４において、調製したポリ乳酸エマルション及びアクリル樹脂エマルションを、表２に示すように、固形分の質量比が５２：４８となるように配合し、塗料用組成物Ｇを調製する代わりに、調製したポリ乳酸エマルション及びアクリル樹脂エマルションを、表２に示すように、固形分の質量比が１００：０となるように配合し、塗料用組成物Ｊを調製した以外は、実施例４と同様にして、塗料用組成物Ｊの塗装、密着性評価、外観評価、鉛筆硬度評価を行った。評価結果を表２に示す。
【００４０】
【表２】
2010270251.tif 000003
【００４１】
塗料用組成物Ｉによる塗膜（バインダー樹脂におけるアクリル樹脂の含有量２５％）では、密着性は良好であり、外観に白味が残ったが許容範囲であった。また、塗料用組成物Ｇ、Ｈ、Ｉによる塗膜では、鉛筆硬度Ｈが得られた。
【００４２】
（実施例７）
実施例３で調製した塗料用組成物Ｃに、溶剤としてのプロピレングリコールモノメチルエーテルをバインダー樹脂（ポリ乳酸及びウレタン樹脂）の固形分１００質量部に対し、５質量部添加した塗料用組成物Ｅを調製し、塗料用組成物Ｅの塗装、密着性評価、外観評価、鉛筆硬度評価を実施例１と同様に行った。評価結果を表３に示す。
【００４３】
（実施例８）
実施例３で調製した塗料用組成物Ｃに、溶剤としてのプロピレングリコールモノメチルエーテルをバインダー樹脂（ポリ乳酸及びウレタン樹脂）の固形分１００質量部に対し、１０質量部添加した塗料用組成物Ｆを調製し、塗料用組成物Ｆの塗装、密着性評価、外観評価、鉛筆硬度評価を実施例１と同様に行った。評価結果を表３に示す。
【００４４】
【表３】
2010270251.tif 000004
塗料用組成物Ｃによる塗膜は、やや白味を帯びているが、溶剤を添加した塗料用組成物Ｅ、Ｆによる塗膜は、透明であった。但し、塗料用組成物Ｆによる塗膜では、鉛筆硬度の低下が見られた。塗料用組成物Ｅ、Ｆによる塗膜の密着性は、いずれも十分に得られており、塗料用組成物Ｆによる塗膜そのものが柔らかくなっていると判断できる。この系では、溶剤を、バインダー樹脂（ポリ乳酸及びウレタン樹脂）の固形分１００質量部に対し、５質量部添加した塗料用組成物Ｅによる塗膜の評価結果が最も良好であった。
【００４５】
（実施例９）
実施例３で調製した塗料用組成物Ｃに、溶剤としてのジエチレングリコールモノブチルエーテルをバインダー樹脂（ポリ乳酸及びウレタン樹脂）の固形分１００質量部に対し、３質量部添加した塗料用組成物Ｋを調製し、塗料用組成物Ｋの塗装、密着性評価、外観評価、鉛筆硬度評価を実施例１と同様に行った。評価結果を表４に示す。
【００４６】
（実施例１０）
実施例３で調製した塗料用組成物Ｃに、溶剤としてのジエチレングリコールモノブチルエーテルをバインダー樹脂（ポリ乳酸及びウレタン樹脂）の固形分１００質量部に対し、５質量部添加した塗料用組成物Ｌを調製し、塗料用組成物Ｌの塗装、密着性評価、外観評価、鉛筆硬度評価を実施例１と同様に行った。評価結果を表４に示す。
【００４７】
（実施例１１）
実施例３で調製した塗料用組成物Ｃに、溶剤としてのジエチレングリコールモノブチルエーテルをバインダー樹脂（ポリ乳酸及びウレタン樹脂）の固形分１００質量部に対し、１０質量部添加した塗料用組成物Ｍを調製し、塗料用組成物Ｍの塗装、密着性評価、外観評価、鉛筆硬度評価を実施例１と同様に行った。評価結果を表４に示す。
【００４８】
【表４】
2010270251.tif 000005
塗料用組成物Ｃによる塗膜は、やや白味を帯びているが、溶剤を添加した塗料用組成物Ｋ、Ｌ、Ｍによる塗膜は、透明であった。但し、塗料用組成物Ｌ、Ｍによる塗膜では、鉛筆硬度の低下が見られた。塗料用組成物Ｋ、Ｌ、Ｍによる塗膜の密着性は、いずれも十分に得られており、傷つきの状態からも、塗料用組成物Ｌ、Ｍによる塗膜そのものが柔らかくなっていると判断できる。この系では、溶剤を、バインダー樹脂（ポリ乳酸及びウレタン樹脂）の固形分１００質量部に対し、３質量部添加した塗料用組成物Ｋによる塗膜の評価結果が最も良好であった。
【００４９】
（実施例１２）
実施例７で調製した塗料用組成物Ｅ１００質量部にカーボンブラック２質量部を加えて、黒色塗料を作製した。図３Ａ〜図３Ｄに示すパソコンの筐体（ＬＣＤフロントカバー、ＬＣＤバックカバー、アッパカバー、ロアカバー）のうち、最も凹凸が少なく、水系の塗料を塗装し易いＬＣＤバックカバー（図３Ｂ）に塗装したところ、全面にわたり均一に塗装でき、密着性、外観、鉛筆硬度のいずれも問題ないレベルの塗膜が得られた。
【００５０】
以上の実施例１〜１２を含む実施形態に関し、更に以下の付記を開示する。
（付記１）  ポリ乳酸５０質量％〜８５質量％と、ウレタン樹脂及びアクリル樹脂のいずれか１５質量％〜５０質量％とを含むバインダー樹脂を含有することを特徴とする塗料用組成物。
（付記２）  バインダー樹脂における、ポリ乳酸の含有量が５０質量％〜７０質量％であり、ウレタン樹脂及びアクリル樹脂のいずれかの含有量が３０質量％〜５０質量％である付記１に記載の塗料用組成物。
（付記３）  バインダー樹脂における、ポリ乳酸の含有量が５０質量％〜６５質量％であり、ウレタン樹脂及びアクリル樹脂のいずれかの含有量が３５質量％〜５０質量％である付記１から２のいずれかに記載の塗料用組成物。
（付記４）  溶剤をさらに含む付記１から３のいずれかに記載の塗料用組成物。
（付記５）  溶剤の沸点が１００℃以上である付記４に記載の塗料用組成物。
（付記６）  溶剤をバインダー樹脂１００質量部に対し、０質量部超１０質量部未満含む付記４から５のいずれかに記載の塗料用組成物。
（付記７）  溶剤がプロピレングリコールモノメチルエーテルである付記４から６のいずれかに記載の塗料用組成物。
（付記８）  ポリ乳酸５０質量％〜８５質量％と、ウレタン樹脂及びアクリル樹脂のいずれか１５質量％〜５０質量％とを含むバインダー樹脂を含有する塗料用組成物が塗装されたことを特徴とする電子機器筐体。
【産業上の利用可能性】
【００５１】
開示の塗料用組成物より形成された塗膜は、均一で透明であり、かつ、密着性が高いので、各種コーティング、粘接着用バインダー、ヒートシールなどとして、各種被塗布材料、特に、電子機器筐体の塗装に好適に用いることができる。
【符号の説明】
【００５２】
１１    ポリ乳酸粒子
１２    水
１３    平板
２１    ウレタン樹脂粒子
２２    溶剤
【図１Ａ】
2010270251.tif 000006
【図１Ｂ】
2010270251.tif 000007
【図１Ｃ】
2010270251.tif 000008
【図２Ａ】
2010270251.tif 000009
【図２Ｂ】
2010270251.tif 000010
【図２Ｃ】
2010270251.tif 000011
【図３Ａ】
2010270251.tif 000012
【図３Ｂ】
2010270251.tif 000013
【図３Ｃ】
2010270251.tif 000014
【図３Ｄ】
2010270251.tif 000015